Utilisation, à titre d’électrode de référence dans une cellule d’un système de stockage électrochimique, d’une électrode à base d’un ou plusieurs matériaux organiques électro-actifs de type P, dont la réaction rédox associée présente un potentiel électrochimique constant ; le ou lesdits matériaux organiques de type P étant présents sous une forme partiellement oxydée chargée positivement, avec une compensation de charge par au moins un anion. Utilisation selon la revendication précédente, dans laquelle le ou lesdits matériaux organiques de type P sont choisis parmi : des composés, en particulier des molécules, oligomères ou polymères, porteurs de fonctions rédox choisies parmi : - des radicaux stables O • , N • ou NO • , en particulier des fonctions nitroxyde (NO • ) ou phénoxy (PhO • ) ; tels que par exemple des polymères porteurs de groupements latéraux de structure 2,2,6,6-tétraméthylpipéridinyl-N-oxy (TEMPO) ; - des fonctions éther (-O-) ou thioéther (-S-) conjuguées ; tels que le thianthrène, la phénothiazine, et leurs dérivés de type oligomères ou polymères; les polymères conducteurs π-conjugués de type polythiophène (PT), par exemple le poly(3,4-éthylènedioxythiophène) ; - des fonctions amines conjuguées, notamment des groupes amines aromatiques ou de type hétéroaryle, tels que la dianiline, la triphénylamine, la polyaniline ou le polypyrrole, des molécules de type viologène ou carbazole, les polyviologènes et polycarbazoles ; et d’autres polymères conducteurs π-conjugués, tels que les polyacétylènes. Utilisation selon la revendication 1 ou 2, dans laquelle le ou lesdits matériaux organiques de type P sont choisis parmi des polymères, de préférence réticulés, porteurs de groupements latéraux possédant une ou plusieurs fonctions nitroxyde, par exemple porteurs de groupements latéraux de structure 2,2,6,6-tétraméthylpipéridinyl-N-oxy (TEMPO). Utilisation selon l’une quelconque des revendications précédentes, dans laquelle ledit matériau organique de type P est un poly(2,2,6,6-tétraméthylpipéridinyloxy-4-yl méthacrylate), noté PTMA. Utilisation selon l’une quelconque des revendications précédentes, dans laquelle ladite électrode de référence comprend le ou lesdits matériau(x) organique(s) de type P sous la forme d’un matériau composite particulaire associant le ou lesdits matériaux organiques de type P et un ou plusieurs matériaux nanostructurés conducteurs électroniques, notamment carbonés. Utilisation selon l’une quelconque des revendications précédentes, dans laquelle ladite électrode de référence comprend, outre le ou lesdits matériau(x) organique(s) de type P sous forme partiellement oxydée, un ou plusieurs additifs conducteurs électroniques, en particulier choisis parmi des fibres de carbone, du noir de carbone, des nanotubes de carbone et leurs mélanges, et éventuellement un ou plusieurs liants, en particulier un ou plusieurs liants polymères, notamment choisis parmi les polymères fluorés, par exemple parmi le polytétrafluoroéthylène (PTFE), le polyfluorure de vinylidène (PVDF), les polymères dérivés de carboxyméthylcellulose, les polysaccharides et les latex notamment de type caoutchouc styrène-butadiène. Utilisation selon l’une quelconque des revendications précédentes, dans laquelle ladite électrode de référence est préparée, préalablement à son utilisation dans ladite cellule, à partir d’une électrode à base du ou desdits matériaux organiques de type P, par oxydation partielle du ou desdits matériaux organiques de type P avec une compensation des charges positives crées lors de l’oxydation par insertion d’anions, permettant d’obtenir le potentiel électrochimique constant. Utilisation selon la revendication précédente, dans laquelle ladite électrode de référence est obtenue via les étapes suivantes : (i) fourniture d’une cellule électrochimique, comprenant ladite électrode à base du ou desdits matériau(x) organique(s) de type P comme électrode de travail, une contre-électrode ; et un électrolyte à base d’au moins un sel ionique ; et (ii) oxydation de l’électrode de travail de ladite cellule dans des conditions adaptées pour atteindre un plateau de potentiel. Utilisation selon l’une quelconque des revendications précédentes, dans laquelle la charge positive du ou desdits matériaux organiques de type P sous forme partiellement oxydée est compensée par un ou plusieurs anions monovalents ou polyvalents, en particulier choisis parmi des anions organiques, tels que [N(SO 2 CF 3 ) 2 ] - (TFSI - ), [N(SO 2 F) 2 ] - (FSI - ), 4,5-dicyano-2-(trifluorométhyl)imidazole (également noté TDI), RCOO - où R est une chaîne hydrocarbonée, HCOO - , et des anions inorganiques tel que PF 6 - , BF 4 - , ClO 4 - , F - , Cl - , Br - , I - , NO 3 - et HSO 4 - ; de préférence le ou lesdits anions étant de même nature que le ou lesdits anions entrant dans la composition du ou desdits sels de l’électrolyte de ladite cellule du système de stockage électrochimique. Utilisation selon l’une quelconque des revendications précédentes, dans laquelle le ou lesdits matériaux organiques de type P sous leur forme partiellement oxydée chargée positivement représentent de 5 à 95 % massique, en particulier de 30 à 70 % massique et plus particulièrement de 40 à 60 % massique, par rapport à la masse totale de matériau(x) de type P présent(s) dans l’électrode. Utilisation selon l’une quelconque des revendications précédentes, dans une cellule d’une batterie métal-ion, notamment une batterie sodium-ion, lithium-ion, potassium-ion, magnésium-ion ; une batterie lithium-soufre ou lithium-air ; ou d’un supercondensateur, en particulier d’un supercondensateur hybride au potassium. Utilisation selon l’une quelconque des revendications précédentes, pour connaître les potentiels d’au moins l’une des électrodes positive et négative, de préférence de chacune des électrodes positive et négative de ladite cellule du système de stockage électrochimique, en particulier pour suivre l’évolution des potentiels d’au moins l’une des électrodes positive et négative au cours du fonctionnement dudit système. Cellule d’un système de stockage électrochimique comportant trois électrodes : - une électrode positive ; - une électrode négative ; et - une électrode de référence à base d’un ou plusieurs matériaux organiques électro-actifs de type P, dont la réaction rédox associée présente un potentiel électrochimique constant ; le ou lesdits matériaux organiques de type P étant présents sous une forme partiellement oxydée chargée positivement, avec une compensation de charge par au moins un anion, ladite électrode de référence étant en particulier telle que définie dans l’une quelconque des revendications 2 à 10. Système de stockage électrochimique, comprenant au moins une cellule telle que définie en revendication 13, ledit système étant notamment choisi parmi les batteries métal-ion, notamment les batteries sodium-ion, lithium-ion, potassium-ion, magnésium-ion ; les batteries lithium-soufre ou lithium-air ; les supercondensateurs, en particulier les supercondensateurs hybrides au potassium.